СПОСОБ ФОРМИРОВАНИЯ ЗАЩИТНОГО ГАРНИСАЖА НА ПОВЕРХНОСТИ ФУТЕРОВКИ КИСЛОРОДНОГО КОНВЕРТЕРА И МАГНЕЗИАЛЬНЫЙ БРИКЕТИРОВАННЫЙ ФЛЮС (МБФ) ДЛЯ ЕГО ОСУЩЕСТВЛЕНИЯ

1. Способ формирования защитного гарнисажа на поверхности футеровки конвертера, включающий оставление в конвертере конечного шлака, предварительный раздув конечного шлака кислородом и присадку в конвертер брикетированного магнезиального флюса с последующим раздувом, модифицированного флюсом конечного шлака, нейтральным газом, отличающийся тем, что между торкретированиями дополнительно производят присадку магнезиального брикетированного флюса в подаваемую в конвертер завалку на металлический лом, при этом на каждом этапе флюс присаживают в количестве 800-2400 кг/операцию или 2,7-8,0 кг/т стали, торкретирование и плавку производят при температурах 1580-1680°C, а в качестве магнезиального брикетированного флюса используют композицию, включающую магнезиальный компонент, содержащий периклазоуглерод, в виде лома отработанной футеровки плавильных и разливочных агрегатов и доломит, при соотношении, мас.% 55-85 магнезиальный компонент, содержащий периклазоуглерод, 15-45 доломит, причем фракционный состав композиции формируют, в мас.%: 70-85 фр. 0<2 мм, фр. 2<5 мм - остальное.
2. Магнезиальный брикетированный флюс для формирования защитного гарнисажа на поверхности футеровки конвертера, включающий магнезиальные компоненты и доломит, отличающийся тем, что в качестве магнезиальных компонентов используют лом отработанной футеровки плавильных и разливочных агрегатов при соотношении, мас.% 55-85 магнезиальный компонент, содержащий периклазоуглерод, 15-45 доломит, причем фракционный состав композиции формируют, в мас.%: 70-85 фр. 0<2 мм, фр. 2<5 мм - остальное.
3. Брикет для формирования защитного гарнисажа на поверхности футеровки конвертера, в виде спрессованных частиц, включающий магнезиальный компонент и доломит, а также органическое и/или неорганическое связующее, отличающийся тем, что в качестве магнезиального компонента, содержащего периклазоуглерод. используют лом отработанной футеровки плавильных и разливочных агрегатов при соотношении, мас.% 55-85 магнезиальный компонент, содержащий периклазоуглерод, 15-45 доломит, при этом фракционный состав композиции формируют, в мас.%: 70-85 фр. 0<2 мм, фр. 2<5 мм - остальное.
3
3
4. Брикет по п. 3, отличающийся тем, что его объем составляет 10-20 см, объемная плотность 1,7-2,0 г/см, а влажность обеспечена в пределах 1-5%.
5. Брикет по п. 3, отличающийся тем, что в качестве связки выбрано неорганическое связующее, например, строительный цемент и/или глиноземистый цемент и/или высокоглиноземистый цемент, и/или органическое связующее, например, лигносульфанат (ЛСТ) и/или клей ПВА и/или патока и/или крахмал.